(57)【特許請求の範囲】
【請求項１】
疎水性カチオン重合性液状モノマー、光重合開始剤、前記液状モノマーに不溶なトナー粒子、及びトナー粒子分散剤を含む紫外線硬化型液体現像剤であって、
該トナー粒子が、酸価５ｍｇＫＯＨ／ｇ以上であるバインダー樹脂を含有し、
該トナー粒子分散剤が、少なくとも下記一般式（１）で表される単量体単位と下記一般式（２）で表される単量体単位をともに含有する高分子であり、
該トナー粒子分散剤が、下記一般式（１）で表される単量体単位を末端以外の位置に有することを特徴とする紫外線硬化型液体現像剤。
0006468947.tif 000028
［式（１）中、Ｋは１級アミノ基を有するユニットである。］
0006468947.tif 000029
［式（２）中、Ｑは、置換基を有してもよい炭素数６以上のアルキル基、置換基を有してもよい炭素数６以上のシクロアルキル基、置換基を有してもよい炭素数６以上のアルキレン基、又は置換基を有してもよい炭素数６以上のシクロアルキレン基を有するユニットである。］
【請求項２】
前記一般式（２）中、Ｑが、置換基を有してもよい炭素数１２以上のアルキル基、置換基を有してもよい炭素数１２以上のシクロアルキル基、置換基を有してもよい炭素数１２以上のアルキレン基、又は置換基を有してもよい炭素数１２以上のシクロアルキレン基を有するユニットである請求項１に記載の紫外線硬化型液体現像剤。
【請求項３】
前記一般式（１）で表される単量体単位が、下記一般式（１−２）で表される単量体単位である請求項１又は２に記載の紫外線硬化型液体現像剤。
0006468947.tif 000030
［式（１−２）中、Ａは、単結合、炭素数１〜６のアルキレン、又はフェニレンである。ｍは０〜３の整数である。］
【請求項４】
前記一般式（２）で表される単量体単位が、下記一般式（４）で表される単量体単位、又は下記一般式（５）で表される単量体単位である請求項１〜３のいずれか一項に記載の紫外線硬化型液体現像剤。
0006468947.tif 000031
0006468947.tif 000032
［式（４）中、Ｒ１は置換基を有してもよい炭素数６以上のアルキル基である。Ｌは二価の連結基を表す。式（５）中、Ｒ２は置換基を有してもよい炭素数６以上のアルキレン基である。ｎは１以上の整数を表す。Ｌは二価の連結基を表す。］
【請求項５】
前記一般式（１）で表される単量体単位が、下記一般式（３）で表される単量体単位であり、かつ、前記一般式（２）で表される単量体単位が、下記一般式（４）で表される単量体単位である請求項１に記載の紫外線硬化型液体現像剤。
0006468947.tif 000033
［式（４）中、Ｒ１は置換基を有してもよい炭素数６以上のアルキル基である。Ｌは二価の連結基を表す。］
【請求項６】
前記一般式（１）で表される単量体単位が、下記一般式（３）で表される単量体単位であり、かつ、前記一般式（２）で表される単量体単位が、下記一般式（５）で表される単量体単位である請求項１に記載の紫外線硬化型液体現像剤。
0006468947.tif 000034
［式（５）中、Ｒ２は置換基を有してもよい炭素数６以上のアルキレン基である。ｎは１以上の整数を表す。Ｌは二価の連結基を表す。］
【請求項７】
前記トナー粒子分散剤が、前記一般式（１）で表される単量体単位を末端の位置にも有する請求項１〜６のいずれか一項に記載の紫外線硬化型液体現像剤。
【請求項８】
前記トナー粒子分散剤のアミン価が、２ｍｇＫＯＨ／ｇ以上５０ｍｇＫＯＨ／ｇ以下である請求項１〜７のいずれか一項に記載の紫外線硬化型液体現像剤。
【請求項９】
請求項１〜８のいずれか一項に記載の紫外線硬化型液体現像剤の製造方法であって、
前記バインダー樹脂を溶解する溶剤中に、少なくとも顔料、前記バインダー樹脂、前記トナー粒子分散剤を溶解、又は分散させ、混合液を得る工程、及び
該混合液に前記バインダー樹脂を溶解しない前記疎水性カチオン重合性液状モノマーを混合し、該混合液中に溶解状態で含まれていたバインダー樹脂を析出させる工程を含む紫外線硬化型液体現像剤の製造方法。
【発明の詳細な説明】
【技術分野】
【０００１】
本発明は、電子写真法、静電記録法、静電印刷などの電子写真方式を利用する画像形成装置に用いられる液体現像剤に関する。
【背景技術】
【０００２】
従来から、地域広告や企業内配布資料、大型ポスターのようにある程度の部数を必要とする印刷物の製造には、版を利用した印刷機が用いられてきた。近年、こうした従来の印刷機に代わって、多様化するニーズに迅速に対応できるとともに、在庫を圧縮することが可能なオンデマンド印刷機が利用されつつある。そのようなオンデマンド印刷機としては、乾式現像剤や液体現像剤を用いた電子写真印刷機や高速及び高画質印刷が可能なインクジェットプリンタが期待されている。
乾式現像剤は、固体状態の現像剤を取り扱うので、取り扱い上の有利さにより、現在、現像剤の主流を占めている。しかしながら、乾式現像剤においては、温度や湿度などの環境変化による画像劣化防止の観点から帯電性の環境安定性に問題があり、且つ乾式現像剤では保存時などにおける着色樹脂粒子の凝集が起こりやすく着色樹脂粒子を分散した際の均一性などに問題があった。またこれらの特性は、高解像度を目指し、着色樹脂粒子径を比較的小さくした場合には、上述したような粉体であることによる問題がさらに顕著なものとなる。
【０００３】
一方、液体現像剤では、担体液として電気絶縁性液体を用いることから、乾式現像剤に比べ、保存時における液体現像剤中での着色樹脂粒子の凝集という問題が生じにくく、微細なトナーを用いることができる。その結果、液体現像剤は、乾式現像剤に比べ細線画像の再現性が良く、階調再現性が良好で、カラーの再現性に優れており、また、高速での画像形成方法としても優れているという特徴を有している。これらの優れた特長を生かした、液体現像剤を用いた電子写真技術を利用した高画質高速デジタル印刷装置の開発が盛んになりつつある。このような状況下で、より良い特性を有する液体現像剤の開発が求められている。
従来から、コアセルベーション法を利用して、ポリアミン化合物とヒドロキシカルボン酸自己縮合物との反応物である化合物と酸基含有樹脂との存在下で、着色樹脂粒子を絶縁性炭化水素系分散媒体中に分散させる液体現像剤の製造方法が開示されている（特許文献１）。特許文献１に開示されているような液体現像剤は、紙やプラスチックフィルムなどの記録媒体上に電気絶縁性液体が残存すると著しい画像品位の劣化を招いてしまう為、電気絶縁性液体を除去する必要がある。電気絶縁性液体の除去には、熱エネルギーを加えて電気絶縁性液体を揮発除去する方法が一般的であるが、その際装置外に揮発性有機溶剤蒸気を放散したり、多大なエネルギーを消費するなど、環境的な観点からは必ずしも好ましいものではなかった。
【０００４】
この対策として、電気絶縁性液体を光重合により硬化させる方法が提案されている。この光硬化型の液体現像剤は、電気絶縁性液体として反応性官能基を持ったモノマー又はオリゴマーを使用し、さらに光重合開始剤を添加溶解したものである。この光硬化型液体現像剤に紫外線などの光を照射することにより重合反応し硬化するもので、高速対応が可能である。このような光硬化型液体現像剤として、ポリアルキレンイミンで表面改質したロジン系樹脂を含むトナー粒子と、液体状のエポキシ変性化合物を含んで構成された絶縁性液体と、カチオン型光重合開始剤とを含む光硬化型液体現像剤が開示されている（特許文献２）。しかし、特許文献２に開示された方法では遊離するポリアルキレンイミンが多く、これらは光重合開始剤と反応してしまうため、重合性液状モノマーの重合を阻害しやすく、十分な硬化性を得るためには非常に多量のカチオン型光重合開始剤を必要とする。
【先行技術文献】
【特許文献】
【０００５】
【特許文献１】特許第５１４８６２１号公報
【特許文献２】特許第５２７７８００号公報
【発明の概要】
【発明が解決しようとする課題】
【０００６】
本発明は、液体現像剤中でのトナー粒子の分散安定性が良好であり、かつ重合性液状モノマーの重合性が良好である紫外線硬化型液体現像剤及びその製造方法を提供する。
【課題を解決するための手段】
【０００７】
本発明は、疎水性カチオン重合性液状モノマー、光重合開始剤、前記液状モノマーに不溶なトナー粒子、及びトナー粒子分散剤を含む紫外線硬化型液体現像剤であって、
該トナー粒子が酸価５ｍｇＫＯＨ／ｇ以上であるバインダー樹脂を含有し、
該トナー粒子分散剤が、少なくとも下記一般式（１）で表される単量体単位と下記一般式（２）で表される単量体単位をともに含有する高分子であり、
該トナー粒子分散剤が、一般式（１）で表される単量体単位を末端以外の位置に有することを特徴とする紫外線硬化型液体現像剤である。
【０００８】
【化１】
0006468947.tif 000002
［式（１）中、Ｋは１級アミノ基を有するユニットである。］
【０００９】
【化２】
0006468947.tif 000003
［式（２）中、Ｑは置換基を有してもよい炭素数６以上のアルキル基、置換基を有してもよい炭素数６以上のシクロアルキル基、置換基を有してもよい炭素数６以上のアルキレン基、又は置換基を有してもよい炭素数６以上のシクロアルキレン基を有するユニットである。］
【００１０】
また、本発明は、前記紫外線硬化型液体現像剤を製造する方法であって、
バインダー樹脂を溶解することができる溶剤中に、少なくとも顔料、前記酸価５ｍｇＫＯＨ／ｇ以上であるバインダー樹脂、及び前記トナー粒子分散剤を溶解、又は分散させ、混合液を得る工程、及び
該混合液に、前記疎水性カチオン重合性液状モノマーを混合し、混合液中に溶解状態で含まれていたバインダー樹脂を析出させる工程を含む製造方法である。
【発明の効果】
【００１１】
本発明によれば、液体現像剤中でのトナー粒子の分散安定性が良好であり、かつ重合性液状モノマーの重合性が良好である液体現像剤及びその製造方法を提供することができる。
【図面の簡単な説明】
【００１２】
【図１】実施例で用いた現像装置の概略図
【発明を実施するための形態】
【００１３】
本発明は、疎水性カチオン重合性液状モノマー、光重合開始剤、前記液状モノマーに不溶なトナー粒子、及びトナー粒子分散剤を含む紫外線硬化型液体現像剤であって、該トナー粒子が酸価５ｍｇＫＯＨ／ｇ以上であるバインダー樹脂を含有し、該トナー粒子分散剤が、少なくとも下記一般式（１）で表される単量体単位と下記一般式（２）で表される単量体単位をともに含有する高分子であり、該トナー粒子分散剤が、一般式（１）で表される単量体単位を末端以外の位置に有することを特徴とする紫外線硬化型液体現像剤を提供する。
【００１４】
【化３】
0006468947.tif 000004
［式（１）中、Ｋは１級アミノ基を有するユニットである。］
【００１５】
【化４】
0006468947.tif 000005
［式（２）中、Ｑは置換基を有してもよい炭素数６以上のアルキル基、置換基を有してもよい炭素数６以上のシクロアルキル基、置換基を有してもよい炭素数６以上のアルキレン基、又は置換基を有してもよい炭素数６以上のシクロアルキレン基を有するユニットである。］
【００１６】
以下、各材料について詳細に説明する。
＜疎水性カチオン重合性液状モノマー＞
初めに、疎水性カチオン重合性液状モノマーについて説明する。
疎水性カチオン重合性液状モノマーとは極性部位に対する親和性が低く、かつカチオン重合性を有する液状モノマーであり、好ましくはＳＰ値が７．０以上９．０以下であり、より好ましくはＳＰ値が７．５以上８．５以下であるカチオン重合性液状モノマーである。なお、ＳＰ値とは溶解度パラメータのことである。ＳＰ値は、ヒルデブラント（Ｈｉｌｄｅｂｒａｎｄ）によって導入され正則理論により定義された値であり、溶媒（あるいは溶質）の凝集エネルギー密度の平方根で示され、２成分系溶液の溶解度の目安となる。本発明におけるＳＰ値は、コーティングの基礎と工学（５３ページ、原崎勇次著、加工技術研究会）記載のＦｅｄｏｒｓによる原子および原子団の蒸発エネルギーとモル体積から計算で求めた値である。本発明におけるＳＰ値の単位は、（ｃａｌ／ｃｍ３）１／２であるが、１（ｃａｌ／ｃｍ３）１／２＝２．０４６×１０３（Ｊ／ｍ３）１／２によって（Ｊ／ｍ３）１／２の単位に換算することができる。
疎水性カチオン重合性液状モノマーは、絶縁性であることが好ましい。具体的には、体積抵抗率が１×１０９〜１×１０１３Ωｃｍであることが好ましい。また、粘度は２５℃において０．５〜２００ｍＰａ・ｓであることが好ましく、０．５〜３０ｍＰａ・ｓであることがより好ましい。
【００１７】
疎水性カチオン重合性液状モノマーとしては特に限定されず、例えば、ビニルエーテル化合物、エポキシ化合物、オキセタン化合物などを用いることができるが、重合速度の観点からはビニルエーテル化合物が好ましい。
ビニルエーテル化合物とは、ビニルエーテル構造（−ＣＨ＝ＣＨ−Ｏ−Ｃ−）を有する化合物を示す。
ビニルエーテル構造は好ましくは、Ｒ−ＣＨ＝ＣＨ−Ｏ−Ｃ−で表される（Ｒは、水素又は炭素数１〜３のアルキルであり、好ましくは水素又はメチルである）。
そのなかでも特に好ましいものとして、ジプロピレングリコールジビニルエーテル、ジシクロペンタジエンビニルエーテル、シクロヘキサンジメタノールジビニルエーテル、トリシクロデカンビニルエーテル、トリメチロールプロパントリビニルエーテル、２−エチル−１，３−ヘキサンジオールジビニルエーテル、２，４−ジエチル−１，５−ペンタンジオールジビニルエーテル、２−ブチル−２−エチル−１，３−プロパンジオールジビニルエーテル、ネオペンチルグリコールジビニルエーテル、ペンタエリスリトールテトラビニルエーテル、２，２−ビス（４−ヒドロキシシクロヘキシル）プロパンジビニルエーテル、１，２−デカンジオールジビニルエーテルなどが、高抵抗、低粘度、高感度な紫外線硬化性液体組成物が得やすく好ましい。特に、ジシクロペンタジエンビニルエーテル、トリシクロデカンビニルエーテル、シクロヘキサンジメタノールジビニルエーテル、２，２−ビス（４−ヒドロキシシクロヘキシル）プロパンジビニルエーテルは、感度や硬化後の強度を向上させるべく、紫外線硬化性液体組成物に含有させることが好ましい。
【００１８】
また、例えば、下記式（Ａ）で表されるビニルエーテル化合物が好ましい。
【化５】
0006468947.tif 000006
【００１９】
［式（Ａ）中、ｎは、一分子中のビニルエーテル構造の数を示し、１〜４の整数である。Ｒはｎ価の炭化水素基である。］
ｎは、１〜３の整数が好ましい。
Ｒは、好ましくは、炭素数１〜２０の直鎖又は分岐の飽和又は不飽和の脂肪族炭化水素基、炭素数５〜１２の飽和又は不飽和の脂環式炭化水素基、及び炭素数６〜１４の芳香族炭化水素基から選択される基を少なくともひとつ含む基であり、該脂環式炭化水素基及び該芳香族炭化水素基は、炭素数１〜２０の飽和又は不飽和の脂肪族炭化水素基を有していてもよい。
Ｒは、より好ましくは炭素数１〜４のアルキル基を有していてもよい炭素数５〜１２の飽和脂環式炭化水素基、又は炭素数４〜１８の直鎖又は分岐の飽和脂肪族炭化水素基である。
疎水性カチオン重合性液状モノマーは、１種類を単独で用いてもよいし２種類以上を組み合わせて用いてもよい。
【００２０】
＜光重合開始剤＞
次に、光重合開始剤について説明する。本発明において、光重合開始剤とは、所定の波長の光を感知して酸を発生するための化合物である。このような化合物としては例えば、オニウム塩化合物、スルホン化合物、スルホン酸エステル化合物、スルホンイミド化合物、ジアゾメタン化合物などが挙げられるが、これらに限定されない。本発明においては、これら化合物のうちスルホン酸エステル化合物を用いるのが好ましい。
また、本発明においては、特願２０１３−２４６８０８に開示されている、紫外線硬化性液体の体積抵抗率の低下が少ない、下記式（６）で表される光重合開始剤を用いることがより好ましい。
【００２１】
【化６】
0006468947.tif 000007
【００２２】
［式（６）中、Ｒ３とＲ４は互いに結合して環構造を形成する。ｘは１〜８の整数を表し、ｙは３〜１７の整数を表す。］
上記環構造としては、５員環又は６員環を例示することができる。具体的には、例えば、コハク酸イミド構造、フタルイミド構造、ノルボルネンジカルボキシイミド構造、ナフタレンジカルボキシイミド構造、シクロヘキサンジカルボキシイミド構造、エポキシシクロヘキセンジカルボキシイミド構造などが挙げられる。また、これらの環構造は、置換基として、炭素数１〜４のアルキル基、炭素数１〜４のアルキルオキシ基、炭素数１〜４のアルキルチオ基、炭素数６〜１０のアリール基、炭素数６〜１０のアリールオキシ基、炭素数６〜１０のアリールチオ基などを有していてもよい。
【００２３】
一般式（６）中のＣｘＦｙとしては、水素原子がフッ素原子で置換された直鎖アルキル基（ＲＦ１）、分岐鎖アルキル基（ＲＦ２）、シクロアルキル基（ＲＦ３）、及びアリール基（ＲＦ４）が挙げられる。
水素原子がフッ素原子で置換された直鎖アルキル基（ＲＦ１）としては、例えば、トリフルオロメチル基（ｘ＝１，ｙ＝３）、ペンタフルオロエチル基（ｘ＝２，ｙ＝５）、ヘプタフルオロｎ−プロピル基（ｘ＝３，ｙ＝７）、ノナフルオロｎ−ブチル基（ｘ＝４，ｙ＝９）、パーフルオロｎ−ヘキシル基（ｘ＝６，ｙ＝１３）、及びパーフルオロｎ−オクチル基（ｘ＝８，ｙ＝１７）などが挙げられる。
水素原子がフッ素原子で置換された分岐鎖アルキル基（ＲＦ２）としては、例えば、パーフルオロイソプロピル基（ｘ＝３，ｙ＝７）、パーフルオロ−ｔｅｒｔ−ブチル基（ｘ＝４，ｙ＝９）、及びパーフルオロ−２−エチルヘキシル基（ｘ＝８，ｙ＝１７）などが挙げられる。
【００２４】
水素原子がフッ素原子で置換されたシクロアルキル基（ＲＦ３）としては、例えば、パーフルオロシクロブチル基（ｘ＝４，ｙ＝７）、パーフルオロシクロペンチル基（ｘ＝５，ｙ＝９）、パーフルオロシクロヘキシル基（ｘ＝６，ｙ＝１１）、及びパーフルオロ（１−シクロヘキシル）メチル基（ｘ＝７，ｙ＝１３）などが挙げられる。
水素原子がフッ素原子で置換されたアリール基（ＲＦ４）としては、例えば、ペンタフルオロフェニル基（ｘ＝６，ｙ＝５）、及び３−トリフルオロメチルテトラフルオロフェニル基（ｘ＝７，ｙ＝７）などが挙げられる。
【００２５】
一般式（６）中のＣｘＦｙのうち、入手のしやすさ、及びスルホン酸エステル部分の分解性の観点から、好ましくは、直鎖アルキル基（ＲＦ１）、分岐鎖アルキル基（ＲＦ２）、及びアリール基（ＲＦ４）、さらに好ましくは直鎖アルキル基（ＲＦ１）、及びアリール基（ＲＦ４）、特に好ましくはトリフルオロメチル基（ｘ＝１，ｙ＝３）、ペンタフルオロエチル基（ｘ＝２，ｙ＝５）、ヘプタフルオロｎ−プロピル基（ｘ＝３，ｙ＝７）、ノナフルオロｎ−ブチル基（ｘ＝４，ｙ＝９）、及びペンタフルオロフェニル基（ｘ＝６，ｙ＝５）である。
光重合開始剤は、１種又は２種以上を組み合わせて使用することができる。本発明の紫外線硬化型液体現像剤組成物中の光重合開始剤の含有量は、特に限定されないが、液状モノマー１００質量部に対して、０．０１〜５質量部であることが好ましく、より好ましく
は０．０５〜１質量部、さらに好ましくは０．１〜０．５質量部である。
【００２６】
＜トナー粒子＞
次に、トナー粒子について説明する。トナー粒子は、バインダー樹脂及び顔料を構成成分として含有している。
＜バインダー樹脂＞
該トナー粒子は酸価５ｍｇＫＯＨ／ｇ以上である樹脂をバインダーとして含有する。酸価が５ｍｇＫＯＨ／ｇより低いと、トナー粒子分散剤が有するアミン価との結合が十分に形成できず、トナー粒子の分散安定性が低下する。該酸価は、好ましくは５ｍｇＫＯＨ／ｇ以上１００ｍｇＫＯＨ／ｇ以下であり、より好ましくは５ｍｇＫＯＨ／ｇ以上５０ｍｇＫＯＨ／ｇ以下である。また、樹脂の酸価は、例えばビニル樹脂であれば樹脂中のアクリル酸、メタクリル酸の全モノマー中のモル比により、例えばポリエステルの場合であれば、末端基の数、及び末端基の数に占めるカルボン酸基の数により制御することができる。
【００２７】
該トナー粒子に含まれる酸価５ｍｇＫＯＨ／ｇ以上であるバインダー樹脂の種類は特に限定されるものではなく、例えばビニル樹脂、ポリエステル樹脂、ポリウレタン樹脂、エポキシ樹脂、ポリアミド樹脂、ポリイミド樹脂、ケイ素樹脂、フェノール樹脂、メラミン樹脂、ユリア樹脂、アニリン樹脂、アイオノマー樹脂、及びポリカーボネート樹脂などが挙げられる。なお、これらの樹脂を２種以上併用してもよい。
本実施の形態を実現しやすいという観点では、該トナー粒子に含まれる酸価５ｍｇＫＯＨ／ｇ以上であるバインダー樹脂は、好ましくはビニル樹脂、ポリエステル樹脂、ポリウレタン樹脂、及びエポキシ樹脂の少なくとも１つを用いることが好ましく、ポリエステル樹脂、及びビニル樹脂の少なくとも１つを用いることがより好ましい。
本発明に係るバインダー樹脂のＳＰ値は、好ましくは９．０以上１５．０以下であり、より好ましくは９．５以上１３．０以下である。
【００２８】
前記ポリエステル樹脂は、ジオール及びジカルボン酸をモノマーとして用いるものが好ましい。
ジオールとしては、例えば、エチレングリコール、プロピレングリコール、ネオペンチルグリコール、ビスフェノールＡのエチレンオキサイド付加体および／またはプロピレンオキサイド付加体などが挙げられる。
ジカルボン酸としては、例えば、テレフタル酸、イソフタル酸、オルトフタル酸、フマル酸などが挙げられる。
ビニル樹脂に用いるモノマーとしては、例えば、スチレン、（メタ）アクリル酸、（メタ）アクリル酸メチル、（メタ）アクリル酸ブチルなどが挙げられる。
本発明において、紫外線硬化型液体現像剤中のトナー粒子の濃度は、１質量％以上７０質量％以下であることが好ましい。
上記トナー粒子は、高精細画像を得るという観点から、体積平均粒子径が０．０５μｍ以上５μｍ以下であることが好ましく、より好ましくは０．０５μｍ以上１μｍ以下である。
【００２９】
＜顔料＞
トナー粒子はバインダーとして含有する樹脂以外に顔料を含有する。
本発明において使用できる有機顔料及び無機顔料の具体例としては、例えば、イエロー色を呈するものとして、以下のものが挙げられる。Ｃ．Ｉ．ピグメントイエロー１、２、３、４、５、６、７、１０、１１、１２、１３、１４、１５、１６、１７、２３、６２、６５、７３、７４、８３、９３、９４、９５、９７、１０９、１１０、１１１、１２０、１２７、１２８、１２９、１４７、１５１、１５４、１５５、１６８、１７４、１７５、１７６、１８０、１８１、１８５；Ｃ．Ｉ．バットイエロー１、３、２０。
赤又はマゼンタ色を呈するものとして、以下のものが挙げられる。Ｃ．Ｉ．ピグメント
レッド１、２、３、４、５、６、７、８、９、１０、１１、１２、１３、１４、１５、１６、１７、１８、１９、２１、２２、２３、３０、３１、３２、３７、３８、３９、４０、４１、４８：２、４８：３，４８：４、４９、５０、５１、５２、５３、５４、５５、５７：１、５８、６０、６３、６４、６８、８１：１、８３、８７、８８、８９、９０、１１２、１１４、１２２、１２３、１４６、１４７、１５０、１６３、１８４、２０２、２０６、２０７、２０９、２３８、２６９；Ｃ．Ｉ．ピグメントバイオレット１９；Ｃ．Ｉ．バットレッド１、２、１０、１３、１５、２３、２９、３５。
【００３０】
青又はシアン色を呈する顔料として、以下のものが挙げられる。Ｃ．Ｉ．ピグメントブルー２、３、１５：２、１５：３、１５：４、１６、１７；Ｃ．Ｉ．バットブルー６；Ｃ．Ｉ．アシッドブルー４５、フタロシアニン骨格にフタルイミドメチル基を１〜５個置換した銅フタロシアニン顔料。
緑色を呈する顔料として、以下のものが挙げられる。Ｃ．Ｉ．ピグメントグリーン７、８、３６。
オレンジ色を呈する顔料として、以下のものが挙げられる。Ｃ．Ｉ．ピグメントオレンジ６６、５１。
黒色を呈する顔料として、以下のものが挙げられる。カーボンブラック、チタンブラック、アニリンブラック。 
白色顔料の具体例としては、以下のものが挙げられる。塩基性炭酸鉛、酸化亜鉛、酸化チタン、チタン酸ストロンチウム。
【００３１】
ここで、酸化チタンは他の白色顔料と比べて比重が小さく、屈折率が大きく化学的、物理的にも安定であるため、顔料としての隠蔽力や着色力が大きく、さらに、酸やアルカリ、その他の環境に対する耐久性にも優れている。したがって、白色顔料としては酸化チタンを利用することが好ましい。もちろん、必要に応じて他の白色顔料（列挙した白色顔料以外であってもよい。）を使用してもよい。
顔料の分散には、例えば、ボールミル、サンドミル、アトライター、ロールミル、ジェットミル、ホモジナイザー、ペイントシェーカー、ニーダー、アジテータ、ヘンシェルミキサ、コロイドミル、超音波ホモジナイザー、パールミル、湿式ジェットミルなどの分散装置を用いることができる。
【００３２】
顔料の分散を行う際に顔料分散剤を添加することも可能である。顔料分散剤としては、水酸基含有カルボン酸エステル、長鎖ポリアミノアマイドと高分子量酸エステルの塩、高分子量ポリカルボン酸の塩、高分子量不飽和酸エステル、高分子共重合物、変性ポリアクリレート、脂肪族多価カルボン酸、ナフタレンスルホン酸ホルマリン縮合物、ポリオキシエチレンアルキル燐酸エステル、顔料誘導体などを挙げることができる。また、Ｌｕｂｒｉｚｏｌ社のＳｏｌｓｐｅｒｓｅシリーズなどの市販の顔料分散剤を用いることも好ましい。
また、顔料分散助剤として、各種顔料に応じたシナジストを用いることも可能である。これらの顔料分散剤及び顔料分散助剤は、顔料１００質量部に対し、１〜１００質量部添加することが好ましい。
顔料の添加量は、バインダー樹脂１００質量部に対し、１〜１００質量部が好ましく、５〜５０質量部がより好ましい。
【００３３】
＜電荷補助剤＞
上記トナー粒子中には、トナー粒子の帯電性を調整する目的で、電荷補助剤を含有することができる。該電荷補助剤としては、公知のものが利用できる。
具体的な化合物としては、ナフテン酸ジルコニウム、ナフテン酸コバルト、ナフテン酸ニッケル、ナフテン酸鉄、ナフテン酸亜鉛、オクチル酸コバルト、オクチル酸ニッケル、オクチル酸亜鉛、ドデシル酸コバルト、ドデシル酸ニッケル、ドデシル酸亜鉛、ステアリ
ン酸アルミニウム、トリステアリン酸アルミニウム及び２−エチルヘキサン酸コバルトなどの金属石鹸類；石油系スルホン酸金属塩及びスルホコハク酸エステルの金属塩などのスルホン酸金属塩類；レシチンなどのリン脂質；ｔ−ブチルサリチル酸金属錯体などのサリチル酸金属塩類；ポリビニルピロリドン樹脂、ポリアミド樹脂、スルホン酸含有樹脂、及びヒドロキシ安息香酸誘導体などが挙げられる。
【００３４】
＜トナー粒子分散剤＞
本発明において、トナー粒子分散剤は少なくとも下記一般式（１）で表される単量体単位と下記一般式（２）で表される単量体単位をともに含有する高分子であり、一般式（１）で表される単量体単位を末端以外の位置に有することを特徴とする。
【００３５】
【化７】
0006468947.tif 000008
［式（１）中、Ｋは１級アミノ基を有するユニットである。］
【００３６】
【化８】
0006468947.tif 000009
［式（２）中、Ｑは置換基を有してもよい炭素数６以上のアルキル基、置換基を有してもよい炭素数６以上のシクロアルキル基、置換基を有してもよい炭素数６以上のアルキレン基、又は置換基を有してもよい炭素数６以上のシクロアルキレン基を有するユニットである。］
【００３７】
本発明におけるトナー粒子分散剤は、一般式（１）で表される単量体単位を分子の末端以外の位置に有する。すなわち、高分子鎖の末端にのみ１級アミノ基を有する高分子は含まれない。式（１）で表される単量体単位を分子の末端以外の位置に有していれば、末端に該式（１）で表される単量体単位があってもよい。
トナー粒子分散剤の分子量は、トナー粒子分散剤を構成する一般式（１）で表される単量体単位と一般式（２）で表される単量体単位の数に依存するが、数平均分子量が１０００〜４００００が好ましい。数平均分子量が上記範囲にあることで、トナー粒子の分散安定性が良好になる。
【００３８】
トナー粒子分散剤に含まれる一般式（１）で表される単量体単位の数を１とした場合、トナー粒子分散剤に含まれる一般式（２）で表される単量体単位の数は平均で０．０１〜１００であることが好ましく、平均で０．１〜１０であることがより好ましい。該式（２）で表される単量体単位の数が０．０１以上であると疎水性カチオン重合性液状モノマーに対する親和性が十分になり、１００以下であるとトナー粒子の分散安定性が良好になる。
【００３９】
トナー粒子分散剤のアミン価は、トナー粒子分散剤を構成する一般式（１）で表される単量体単位と一般式（２）で表される単量体単位の数に依存するが、２ｍｇＫＯＨ／ｇ以上５０ｍｇＫＯＨ／ｇ以下である場合に特にトナー粒子の分散安定性、定着性、及び現像性が良好である。その理由は明らかではないが、本発明者らは以下のように推測している。トナー粒子分散剤のアミノ基がバインダー樹脂の酸基とイオン結合することによりトナー粒子の分散効果を発揮するが、トナー粒子分散剤のアミン価が２ｍｇＫＯＨ／ｇよりも
低い場合、バインダー樹脂の酸基とのイオン結合が十分ではないと考えられる。一方、アミン価が５０ｍｇＫＯＨ／ｇより高い場合、バインダー樹脂の酸基と結合しないアミノ基が多くなり、疎水性カチオン重合性液状モノマーの硬化阻害を引き起こしやすくなると考えられる。該アミン価は、５ｍｇＫＯＨ／ｇ以上３０ｍｇＫＯＨ／ｇ以下がより好ましい。
また、該アミン価は、トナー粒子分散剤中の、一般式（１）で表される単量体単位と一般式（２）で表される単量体単位の比により制御することができる。
トナー粒子に対するトナー粒子分散剤の添加量は、トナー粒子１００質量部に対し、１〜１００質量部であることが好ましい。
本発明におけるトナー粒子分散剤は、一般式（１）で表される単量体単位と一般式（２）で表される単量体単位をともに含有する高分子であるが、これ以外の単量体単位を含有する高分子であってもよい。
トナー粒子分散剤の全単量体単位中、一般式（１）で表される単量体単位が１質量％以上７０質量％以下であることが好ましい。また、トナー粒子分散剤の全単量体単位中、一般式（２）で表される単量体単位が３０質量％以上９９質量％以下であることが好ましい。
【００４０】
＜一般式（１）で表される単量体単位＞
上記一般式（１）で表される単量体単位について詳細に説明する。
一般式（１）中のＫが有する１級アミノ基とは、−ＮＨ２で表される基を意味する。本発明者らが鋭意検討した結果、１級アミノ基は２級アミノ基や３級アミノ基と比べて、トナー粒子の分散効果が著しく高いことを発見た。その理由は明らかではないが、本発明者らは以下のように推測している。トナー粒子分散剤のアミノ基がバインダー樹脂の酸基とイオン結合することによりトナー粒子の分散効果を発揮するが、１級アミノ基が酸基とイオン結合を形成する場合の立体障害が、２級アミノ基や３級アミノ基の場合と比べて小さいことによるものと考えられる。
１級アミノ基を有するユニットの構造は特に限定されないが、本発明におけるトナー粒子の分散安定性の観点から、一般式（１）で表される単量体が下記一般式（１−２）で表されることが好ましい。
【００４１】
【化９】
0006468947.tif 000010
（式中、Ａは、単結合、炭素数１〜６（好ましくは１〜３）のアルキレン、又はフェニレンである。ｍは０〜３の整数である。）
また、一般式（１）で表される単量体が下記一般式（３）で表されることがより好ましい。
【００４２】
【化１０】
0006468947.tif 000011
【００４３】
＜一般式（２）で表される単量体単位＞
次に、上記一般式（２）で表される単量体単位について詳細に説明する。
一般式（２）中のＱが有する置換してもよい炭素数６以上のアルキル基又は置換基を有してもよい炭素数６以上のシクロアルキル基とは、直鎖の−ＣｎＨ２ｎ＋１、又は環状の−ＣｎＨ２ｎ−１で表され、炭素数ｎが６以上であるアルキル基又はシクロアルキル基を意味する。このうち、疎水性カチオン重合性液状モノマーへの親和性の観点から、炭素数ｎが１２以上であることがさらに好ましい。炭素数ｎの上限は、好ましくは３０以下であり、より好ましくは２２以下である。また、該アルキル基又はシクロアルキル基の少なくともひとつの水素原子が置換されていてもよい。
Ｑが有するアルキル基又はシクロアルキル基が有してもよい置換基としては特に限定されず、アルキル基、アルコキシ基、ハロゲン原子、アミノ基、ヒドロキシル基、カルボキシル基、カルボン酸エステル基、カルボン酸アミド基などが挙げられる。
疎水性カチオン重合性液状モノマーへの親和性、及び製造容易性の観点から、上記一般式（２）で表される単量体単位が下記一般式（４）で表されることが好ましい。
【００４４】
【化１１】
0006468947.tif 000012
［式（４）中、Ｒ１は置換基を有してもよい炭素数６以上のアルキル基又は置換基を有してもよい炭素数６以上のシクロアルキル基である。Ｌは二価の連結基を表す。］
【００４５】
Ｒ１は直鎖の−ＣｎＨ２ｎ＋１、又は環状の−ＣｎＨ２ｎ−１で表され、ｎが６以上であるアルキル基又はシクロアルキル基を意味する。ｎは１２以上であることがより好ましい。一方、ｎの上限は、好ましくは３０以下であり、より好ましくは２２以下である。
また、Ｒ１が有してもよい置換基としては特に限定されず、アルキル基、アルコキシ基、ハロゲン原子、アミノ基、ヒドロキシル基、カルボキシル基、カルボン酸エステル基、カルボン酸アミド基などが挙げられる。
Ｌは二価の連結基を表し、好ましくは、（例えば炭素数１〜６、好ましくは炭素数１〜３の）アルキレン基、（例えば炭素数１〜６、好ましくは炭素数１〜３の）アルケニレン基、（例えば炭素数６〜１０、好ましくは炭素数６〜１０の）アリーレン基である。
【００４６】
一般式（２）中のＱが有する置換基を有してもよい炭素数６以上のアルキレン基又は置換基を有してもよい炭素数６以上のシクロアルキレン基とは、直鎖の−ＣｎＨ２ｎ−、又は環状の−ＣｎＨ２ｎ−２−で表され、炭素数ｎが６以上であるアルキレン基又はシクロアルキレン基を意味する。このうち、疎水性カチオン重合性液状モノマーへの親和性の観点から、炭素数ｎが１２以上であることがより好ましい。一方、炭素数ｎの上限は、好ま
しくは３０以下であり、より好ましくは２２以下である。また、アルキレン基又はシクロアルキレン基のうちの少なくともひとつの水素原子が置換されていてもよい。
Ｑが有するアルキレン基又はシクロアルキレン基が有してもよい置換基としては特に限定されず、アルキル基、アルコキシ基、ハロゲン原子、アミノ基、ヒドロキシル基、カルボキシル基、カルボン酸エステル基、カルボン酸アミド基などが挙げられる。
疎水性カチオン重合性液状モノマーへの親和性、及び製造容易性の観点から、上記一般式（２）で表される単量体単位が下記一般式（５）で表されることが好ましい。
【００４７】
【化１２】
0006468947.tif 000013
【００４８】
［式（５）中、Ｒ２は置換基を有してもよい炭素数６以上のアルキレン基又は置換基を有してもよい炭素数６以上のシクロアルキレン基である。ｎは１以上（好ましくは２以上２０以下）の整数を表す。Ｌは二価の連結基を表す。］
Ｒ２は直鎖の−ＣｎＨ２ｎ−、又は環状の−ＣｎＨ２ｎ−２−で表され、炭素数ｎが６以上であるアルキレン基又はシクロアルキレン基を意味する。炭素数ｎは１２以上であることがより好ましい。一方、炭素数ｎの上限は、好ましくは３０以下であり、より好ましくは２２以下である。
また、Ｒ２が有してもよい置換基としては特に限定されず、アルキル基、アルコキシ基、ハロゲン原子、アミノ基、ヒドロキシル基、カルボキシル基、カルボン酸エステル基、カルボン酸アミド基などが挙げられる。
また、Ｌの好ましい例は、式（４）と同様である。
【００４９】
＜その他の添加剤＞
本発明の紫外線硬化型液体現像剤は、必要に応じ下記のような添加剤を含有してもよい。
＜増感剤＞
本発明の紫外線硬化型液体現像剤には、光重合開始剤の酸発生効率の向上、感光波長の長波長化などの目的で、必要に応じ、増感剤を添加してもよい。増感剤としては、光重合開始剤に対し、電子移動機構又はエネルギー移動機構で増感させるものであれば何れでもよい。好ましくは、アントラセン、９，１０−ジアルコキシアントラセン、ピレン、ペリレンなどの芳香族多縮環化合物、アセトフェノン、ベンゾフェノン、チオキサントン、ミヒラーケトンなどの芳香族ケトン化合物、フェノチアジン、Ｎ−アリールオキサゾリジノンなどのヘテロ環化合物が挙げられる。添加量は目的に応じて適宜選択されるが、一般的には、光重合開始剤１質量部に対し、好ましくは０．１〜１０質量部、より好ましくは１〜５質量部で使用される。
【００５０】
また、本発明の紫外線硬化型液体現像剤には、さらに上記増感剤と光重合開始剤の間の電子移動効率又はエネルギー移動効率を向上する目的で増感助剤を添加してもよい。
具体的な増感助剤の例としては、１，４−ジヒドロキシナフタレン、１，４−ジメトキシナフタレン、１，４−ジエトキシナフタレン、４−メトキシ−１−ナフトール、４−エトキシ−１−ナフトールなどのナフタレン化合物、１，４−ジヒドロキシベンゼン、１，４−ジメトキシベンゼン、１，４−ジエトキシベンゼン、１−メトキシ−４−フェノール、１−エトキシ−４−フェノールなどのベンゼン化合物などが挙げられる。
これらの増感助剤の添加量は目的に応じて適宜選択されるが、増感剤１質量部に対して、好ましくは０．１〜１０質量部、より好ましくは０．５〜５質量部で使用される。
【００５１】
＜カチオン重合禁止剤＞
本発明の紫外線硬化型液体現像剤には、カチオン重合禁止剤を添加することもできる。カチオン重合禁止剤としては、アルカリ金属化合物及び／若しくはアルカリ土類金属化合物又は、アミン類を挙げることができる。
アミンとして好ましくは、アルカノールアミン類、Ｎ，Ｎ−ジメチルアルキルアミン類、Ｎ，Ｎ−ジメチルアケニルアミン類、Ｎ，Ｎ−ジメチルアルキニルアミン類などであり、具体的には、トリエタノールアミン、トリイソプロパノールアミン、トリブタノールアミン、Ｎ−エチルジエタノールアミン、プロパノールアミン、ｎ−ブチルアミン、ｓｅｃ−ブチルアミン、２−アミノエタノール、２−メチルアミノエタノール、３−メチルアミノ−１−プロパノール、３−メチルアミノ−１，２−プロパンジオール、２−エチルアミノエタノール、４−エチルアミノ−１−ブタノール、４−（ｎ−ブチルアミノ）−１−ブタノール、２−（ｔ−ブチルアミノ）エタノール、Ｎ，Ｎ−ジメチルウンデカノールアミン、Ｎ，Ｎ−ジメチルドデカノールアミン、Ｎ，Ｎ−ジメチルトリデカノールアミン、Ｎ，Ｎ−ジメチルテトラデカノールアミン、Ｎ，Ｎ−ジメチルペンタデカノールアミン、Ｎ，Ｎ−ジメチルノナデシルアミン、Ｎ，Ｎ−ジメチルイコシルアミン、Ｎ，Ｎ−ジメチルエイコシルアミン、Ｎ，Ｎ−ジメチルヘンイコシルアミン、Ｎ，Ｎ−ジメチルドコシルアミン、Ｎ，Ｎ−ジメチルトリコシルアミン、Ｎ，Ｎ−ジメチルテトラコシルアミン、Ｎ，Ｎ−ジメチルペンタコシルアミン、Ｎ，Ｎ−ジメチルペンタノールアミン、Ｎ，Ｎ−ジメチルヘキサノールアミン、Ｎ，Ｎ−ジメチルヘプタノールアミン、Ｎ，Ｎ−ジメチルオクタノールアミン、Ｎ，Ｎ−ジメチルノナノールアミン、Ｎ，Ｎ−ジメチルデカノールアミン、Ｎ，Ｎ−ジメチルノニルアミン、Ｎ，Ｎ−ジメチルデシルアミン、Ｎ，Ｎ−ジメチルウンデシルアミン、Ｎ，Ｎ−ジメチルドデシルアミン、Ｎ，Ｎ−ジメチルトリデシルアミン、Ｎ，Ｎ−ジメチルテトラデシルアミン、Ｎ，Ｎ−ジメチルペンタデシルアミン、Ｎ，Ｎ−ジメチルヘキサデシルアミン、Ｎ，Ｎ−ジメチルヘプタデシルアミン、Ｎ，Ｎ−ジメチルオクタデシルアミンなどが挙げられる。これらの他にも、４級アンモニウム塩なども使用することができる。カチオン重合禁止剤としては、特に、２級アミンが好ましい。
カチオン重合禁止剤の添加量は本発明の紫外線硬化型液体現像剤に対して質量基準で１〜５０００ｐｐｍであることが好ましい。
【００５２】
＜ラジカル重合禁止剤＞
本発明の紫外線硬化型液体現像剤には、ラジカル重合禁止剤を添加してもよい。
ビニルエーテル化合物を含有する紫外線硬化型液体現像剤は、経時保存中に光重合開始剤が極々僅かに分解し、ラジカル化合物化し、そのラジカル化合物に起因する重合を引き起こす場合があり、それを防止するために添加することが好ましい。
適用可能なラジカル重合禁止剤としては、例えば、フェノール系水酸基含有化合物、メトキノン（ヒドロキノンモノメチルエーテル）、ハイドロキノン、４−メトキシ−１−ナフトールなどのキノン類、ヒンダードアミン系酸化防止剤、１，１−ジフェニル−２−ピクリルヒドラジル フリーラジカル、Ｎ−オキシル フリーラジカル化合物類、含窒素複素環メルカプト系化合物、チオエーテル系酸化防止剤、ヒンダードフェノール系酸化防止剤、アスコルビン酸類、硫酸亜鉛、チオシアン酸塩類、チオ尿素誘導体、各種糖類、リン酸系酸化防止剤、亜硝酸塩、亜硫酸塩、チオ硫酸塩、ヒドロキシルアミン誘導体、芳香族アミン、フェニレンジアミン類、イミン類、スルホンアミド類、尿素誘導体、オキシム類、ジシアンジアミドとポリアルキレンポリアミンの重縮合物、フェノチアジンなどの含硫黄化合物、テトラアザアンヌレン（ＴＡＡ）をベースとする錯化剤、ヒンダードアミン類などが挙げられる。
ビニルエーテル化合物の重合による紫外線硬化型液体現像剤の増粘防止の観点から好ましいのは、フェノール系水酸基含有化合物、Ｎ−オキシルフリーラジカル化合物類、１，
１−ジフェニル−２−ピクリルヒドラジルフリーラジカル、フェノチアジン、キノン類、ヒンダードアミン類であるが、とりわけ好ましいのは、Ｎ−オキシルフリーラジカル化合物類である。
ラジカル重合禁止剤の添加量は本発明の紫外線硬化型液体現像剤に対して質量基準で１〜５０００ｐｐｍであることが好ましい。
【００５３】
＜荷電制御剤＞
本発明の紫外線硬化型液体現像剤は、必要に応じて荷電制御剤を含んでもよい。荷電制御剤としては、公知のものが利用できる。具体的な化合物としては、亜麻仁油、大豆油などの油脂；アルキド樹脂、ハロゲン重合体、芳香族ポリカルボン酸、酸性基含有水溶性染料、芳香族ポリアミンの酸化縮合物、ナフテン酸コバルト、ナフテン酸ニッケル、ナフテン酸鉄、ナフテン酸亜鉛、オクチル酸コバルト、オクチル酸ニッケル、オクチル酸亜鉛、ドデシル酸コバルト、ドデシル酸ニッケル、ドデシル酸亜鉛、ステアリン酸アルミニウム、２−エチルヘキサン酸コバルトなどの金属石鹸類；石油系スルホン酸金属塩、スルホコハク酸エステルの金属塩などのスルホン酸金属塩類；レシチンなどの燐脂質；ｔ−ブチルサリチル酸金属錯体などのサリチル酸金属塩類；ポリビニルピロリドン樹脂、ポリアミド樹脂、スルホン酸含有樹脂、ヒドロキシ安息香酸誘導体などが挙げられる。
本発明の紫外線硬化型液体現像剤には、上記説明した以外に、必要に応じて、記録媒体適合性、保存安定性、画像保存性、その他の諸性能向上の目的に応じて、公知の各種添加剤、例えば、界面活性剤、滑剤、充填剤、消泡剤、紫外線吸収剤、酸化防止剤、退色防止剤、防ばい剤、防錆剤などを適宜選択して用いることができる。
【００５４】
＜紫外線硬化型液体現像剤の製造方法＞
本発明の紫外線硬化型液体現像剤の製造方法は特に制限されない。本発明の紫外線硬化液体現像剤に用いる上記トナー粒子を製造する方法としては、例えば、コアセルベーション法や湿式粉砕法、ミニエマルション重合法などの公知の方法が挙げられる。本発明においては、粒子径、分散安定性の観点から、コアセルベーション法が好ましい。
すなわち、バインダー樹脂を溶解することができる溶剤中に、少なくとも顔料、酸価５ｍｇＫＯＨ／ｇ以上であるバインダー樹脂、及びトナー粒子分散剤、並びに必要に応じて顔料分散剤などの添加剤を溶解、又は分散させ、混合液を得る工程、及び該混合液に該バインダー樹脂を溶解しない疎水性カチオン重合性液状モノマーを混合し、該混合液中に溶解状態で含まれていたバインダー樹脂を、顔料を内包する様に析出させる工程を含む方法が好ましい。バインダー樹脂を析出させ、得られたトナー粒子の分散液に、光重合開始剤、及び必要に応じて荷電制御剤などの添加剤を加えて、紫外線硬化型液体現像剤を得ることができる。
コアセルベーション法により、顔料以外の材料（バインダー樹脂）が溶解した混合液に、バインダー樹脂の貧溶媒である疎水性カチオン重合性液状モノマーを混合することで、顔料の周囲に顔料以外の材料が析出し、顔料を内包することができる。
【００５５】
上記溶剤としては、バインダー樹脂を溶解する溶剤であれば特に限定されない。例えば、テトラヒドロフランなどのエーテル類、メチルエチルケトン、シクロヘキサノンなどのケトン類、酢酸エチルなどのエステル類、クロロホルムなどのハロゲン化物類を挙げることができる。さらに、樹脂の溶解能力がある場合には、トルエン、ベンゼンなどの芳香族炭化水素類であってもよい。本発明において、「バインダー樹脂を溶解する」か否かの判断は、例えば、溶剤又は疎水性カチオン重合性液状モノマー１００質量部（２５℃）に対し、溶解する樹脂が１質量部以下である場合に「溶解しない」と判断する。
溶剤のＳＰ値は、好ましくは８．７以上１３．８以下であり、より好ましくは８．８以上１２．５以下である。
【実施例】
【００５６】
以下、実施例によって、本発明をさらに具体的に説明するが、本発明はこれらに限定されるものではない。なお、以下の記述中において、特に断りのない限り、「部」及び「％」は、それぞれ「質量部」及び「質量％」を意味する。
【００５７】
［測定方法］
以下に本合成例で用いられる測定方法を示す。
（１）分子量測定
本発明の実施にともなうバインダー樹脂、及びトナー粒子分散剤の分子量の測定は、バッチＬＳ法により以下に示すように行った。
サンプル濃度が０．１％になるようにサンプルを下記溶離液に加え、室温で２４時間静置した溶液を、ポア径が０．２μｍの耐溶剤性メンブレンフィルターで濾過したものをサンプル溶液とし、以下の条件で測定した。
装置：示差屈折率計  Ｗｙａｔｔ Ｔｅｃｈｎｏｌｏｇｙ製 ＯｐｔｉｌａｂｒＥＸ
：多角度光散乱検出器  Ｗｙａｔｔ Ｔｅｃｈｎｏｌｏｇｙ製 ＤＡＷＮ ＨＥＬＥ
ＯＳ
波長：６５８ｎｍ
溶媒：ＭＥＫ
測定温度：２５℃
【００５８】
（２）酸価測定
本発明の実施にともなうバインダー樹脂の酸価は以下の方法により求められる。
基本操作はＪＩＳ  Ｋ−００７０に基づく。
１）試料０．５〜２．０ｇを精秤する。このときの質量をＭ（ｇ）とする。
２）５０ｍｌのビーカーに試料を入れ、テトラヒドロフラン／エタノール（２／１）の混合液２５ｍｌを加え溶解する。
３）０．１ｍｏｌ／ｌのＫＯＨのエタノール溶液を用い、電位差滴定測定装置を用いて滴定を行う［例えば、平沼産業（株）製自動滴定測定装置「ＣＯＭ−２５００」などが利用できる。］。
４）この時のＫＯＨ溶液の使用量をＳ（ｍｌ）とする。同時にブランクを測定して、この時のＫＯＨの使用量をＢ（ｍｌ）とする。
５）次式により酸価を計算する。ｆはＫＯＨ溶液のファクターである。
【００５９】
【数１】
0006468947.tif 000014
【００６０】
（３）アミン価測定
本発明の実施にともなうトナー粒子分散剤のアミン価は以下の方法により求められる。
基本操作はＡＳＴＭ  Ｄ２０７４に基づく。
１）試料０．５〜２．０ｇを精秤する。このときの質量をＭ（ｇ）とする。
２）５０ｍｌのビーカーに試料を入れ、テトラヒドロフラン／エタノール（３／１）の混合液２５ｍｌを加え溶解する。
３）０．１ｍｏｌ／ｌのＨＣｌのエタノール溶液を用い、電位差滴定測定装置を用いて滴定を行う［例えば、平沼産業（株）製自動滴定測定装置「ＣＯＭ−２５００」などが利用できる。］。
４）この時のＨＣｌ溶液の使用量をＳ（ｍｌ）とする。同時にブランクを測定して、この時のＨＣｌの使用量をＢ（ｍｌ）とする。
５）次式により酸価を計算する。ｆはＨＣｌ溶液のファクターである。
【００６１】
【数２】
0006468947.tif 000015
【００６２】
＜紫外線硬化型液体現像剤からの、トナー粒子に含まれるバインダー樹脂の酸価測定＞
紫外線硬化型液体現像剤中のトナー粒子に含まれるバインダー樹脂の酸価は以下の方法により求められる。
１）紫外線硬化型液体現像剤１０ｇ程度を遠心分離し、トナー粒子を沈降させ、上澄みを廃棄する。
２）上記トナー粒子にヘキサンを加えて十分撹拌したものを遠心分離し、トナー粒子を沈降させ、上澄みを廃棄する。これを３回繰り返した後、十分に乾燥させる。
３）２）にテトラヒドロフラン１０ｇ、１ｍｏｌ／ＬのＨＣｌのエタノール溶液５ｇを加えて一晩放置する。これを十分撹拌したのち、遠心分離し、テトラヒドロフラン不溶成分を除去する。上澄みのテトラヒドロフラン可溶成分（バインダー樹脂及びトナー粒子分散剤の塩酸塩の混合物）を十分乾燥させる。
４）３）で得られたテトラヒドロフラン可溶成分に少量のテトラヒドロフランを加えて膨潤させたものに多量のヘキサンを加えて十分撹拌した後、遠心分離してバインダー樹脂を沈降させ、上澄みを廃棄する。これを３回繰り返した後、十分に乾燥させる。
５）４）で得られたヘキサン不溶成分を用いて、上記方法により酸価を測定する。
【００６３】
［実施例１］
［バインダー樹脂の製造例］
［バインダー樹脂（Ｐ−１）の製造例］
下記構造を有するバインダー樹脂（Ｐ−１）を下記の製造方法により製造した。なお、下記式中「ｘ／ｙ」や「ｘ／ｙ／ｚ」は質量比を表す。
【００６４】
【化１３】
0006468947.tif 000016
【００６５】
まず、プロピレングリコールモノメチルエーテル１００部を窒素置換しながら加熱し液温１２０℃以上で還流させ、そこへ、スチレン１６０部、アクリル酸４０部、及びｔｅｒｔ−ブチルパーオキシベンゾエート［有機過酸化物系重合開始剤、日油（株）製、商品名：パーブチルＺ］１．０部を混合したものを３時間かけて滴下した。滴下終了後、溶液を３時間撹拌した後、液温１７０℃まで昇温しながら常圧蒸留し、液温１７０℃到達後は１ｈＰａで減圧下１時間蒸留して脱溶剤し、（Ｐ−１）を得た。
得られたものの分析結果を以下に示す。
［バインダー樹脂（Ｐ−１）の分析結果］
ＧＰＣの結果：重量平均分子量（Ｍｗ）＝１９，９３０
酸価測定の結果：１１２ｍｇＫＯＨ／ｇ
【００６６】
［バインダー樹脂（Ｐ−２）の製造例］
バインダー樹脂（Ｐ−１）の製造例において、スチレン１６０部及びアクリル酸４０部を、メタクリル酸メチル１６８部及びメタクリル酸１４部とする以外は、バインダー樹脂（Ｐ−１）の製造例と同様の方法で、下記構造を有するバインダー樹脂（Ｐ−２）を得た。
【００６７】
【化１４】
0006468947.tif 000017
【００６８】
得られたものの分析結果を以下に示す。
［バインダー樹脂（Ｐ−２）の分析結果］
ＧＰＣの結果：重量平均分子量（Ｍｗ）＝１９，７３０
酸価測定の結果：４３ｍｇＫＯＨ／ｇ
【００６９】
［実施例２］
［トナー粒子分散剤の製造例］
［分散剤（Ｄ−１）〜（Ｄ−５）の製造例］
バインダー樹脂（Ｐ−１）の製造例において、スチレン１６０部及びアクリル酸４０部を、所望の分散剤に応じたモノマーに変更した以外は、バインダー樹脂（Ｐ−１）の製造例と同様の方法で、下記構造で表される分散剤（Ｄ−１）〜（Ｄ−５）を製造した。
【００７０】
【化１５】
0006468947.tif 000018
【化１６】
0006468947.tif 000019
【００７１】
得られたものの分析結果を以下に示す。
［分散剤（Ｄ−１）の分析結果］
ＧＰＣの結果：重量平均分子量（Ｍｗ）＝１２，０００
アミン価測定の結果：１１０ｍｇＫＯＨ／ｇ
［分散剤（Ｄ−２）の分析結果］
ＧＰＣの結果：重量平均分子量（Ｍｗ）＝１２，１２０
アミン価測定の結果：１０５ｍｇＫＯＨ／ｇ
［分散剤（Ｄ−３）の分析結果］
ＧＰＣの結果：重量平均分子量（Ｍｗ）＝１１，１５０
アミン価測定の結果：２５ｍｇＫＯＨ／ｇ
［分散剤（Ｄ−４）の分析結果］
ＧＰＣの結果：重量平均分子量（Ｍｗ）＝１０，０５０
アミン価測定の結果：１１ｍｇＫＯＨ／ｇ
［分散剤（Ｄ−５）の分析結果］
ＧＰＣの結果：重量平均分子量（Ｍｗ）＝１２，６００
アミン価測定の結果：２８ｍｇＫＯＨ／ｇ
【００７２】
［分散剤（Ｄ−６）の製造例］
下記構造を有する分散剤（Ｄ−６）を下記の製造方法により製造した。
【化１７】
0006468947.tif 000020
【００７３】
ディーンスターク管付きフラスコに、キシレン８部、ポリアリルアミン１０％水溶液（日東紡績（株）製「ＰＡＡ−０１」、数平均分子量約１，６００）１０部を加え、１６０℃で水を留去しながら撹拌した。これにヘプタン酸１２部、キシレン５０部を１６０℃まで加熱したものを加え、２時間１６０℃で反応を行った。
得られたものの分析結果を以下に示す。
［分散剤（Ｄ−６）の分析結果］
アミン価測定の結果：２８ｍｇＫＯＨ／ｇ
［分散剤（Ｄ−７）〜（Ｄ−１１）の製造例］
分散剤（Ｄ−６）の製造例において、ヘプタン酸１２部を、所望の分散剤に応じた脂肪酸に変更した以外は、分散剤（Ｄ−６）の製造例と同様の方法で、下記構造で表される分散剤（Ｄ−７）〜（Ｄ−１１）を製造した。
【００７４】
【化１８】
0006468947.tif 000021
【化１９】
0006468947.tif 000022
【００７５】
得られたものの分析結果を以下に示す。
［分散剤（Ｄ−７）の分析結果］
アミン価測定の結果：１０ｍｇＫＯＨ／ｇ
［分散剤（Ｄ−８）の分析結果］
アミン価測定の結果：５ｍｇＫＯＨ／ｇ
［分散剤（Ｄ−９）の分析結果］
アミン価測定の結果：３ｍｇＫＯＨ／ｇ
［分散剤（Ｄ−１０）の分析結果］
アミン価測定の結果：４０ｍｇＫＯＨ／ｇ
［分散剤（Ｄ−１１）の分析結果］
アミン価測定の結果：６２ｍｇＫＯＨ／ｇ
【００７６】
［比較例１］
［比較用分散剤の製造例］
［比較用分散剤（Ｄ−１０１）の製造例］
分散剤（Ｄ−６）の製造例において、ヘプタン酸１２部を、吉草酸１０部に変更した以外は、分散剤（Ｄ−６）の製造例と同様の方法で、下記構造で表される比較用分散剤（Ｄ−１０１）を製造した。
【００７７】
【化２０】
0006468947.tif 000023
［比較用分散剤（Ｄ−１０１）の分析結果］
アミン価測定の結果：５２ｍｇＫＯＨ／ｇ
【００７８】
［実施例３］
［顔料分散液の製造例］
［顔料分散液（Ｃｙ−１）の製造例］
３０部のピグメントブルー１５：３、１５部のバイロンＶ−２８０（ポリエステル樹脂、東洋紡（株）製）、１８０部のテトラヒドロフラン、１３０部のガラスビーズ（φ１ｍｍ）を混合し、アトライター［日本コークス工業（株）製］で３時間分散させ、メッシュで濾過して顔料分散液（Ｃｙ−１）を得た。
［顔料分散液（Ｍ−１）、（Ｙ−１）及び（Ｂｋ−１）の製造例］
顔料分散液（Ｃｙ−１）において、ピグメントブルー１５：３をそれぞれピグメントレッド１２２、ピグメントイエロー１５５、及びカーボンブラックに変更した以外は、顔料分散液（Ｃｙ−１）の製造例と同様の方法で、顔料分散液（Ｍ−１）、（Ｙ−１）及び（Ｂｋ−１）を製造した。
【００７９】
［顔料分散液（Ｃｙ−２）の製造例
３０部のピグメントブルー１５：３、１５部のスチレンホモポリマー（Ｍｗ＝２０，０００）、１８０部のスチレンモノマー、１３０部のガラスビーズ（φ１ｍｍ）を混合し、アトライター［日本コークス工業（株）製］で３時間分散させ、メッシュで濾過して顔料分散液（Ｃｙ−２）を得た。
【００８０】
［実施例４］
［紫外線硬化型液体現像剤の作成例］
まず、湿式粉砕法によるトナー粒子分散体を用いた紫外線硬化型液体現像剤の製造方法について例示する。
［紫外線硬化型液体現像剤（Ｔ−１）の製造例］
セパラブルフラスコ中に、バインダー樹脂としてダイヤクロンＦＣ−１５６５（ポリエステル樹脂、酸価６ｍｇＫＯＨ／ｇ、三菱レイヨン（株）製）２５部とドデシルビニルエーテル７５部を投入し、スリーワンモーターで、２００ｒｐｍで撹拌しながら、オイルバス中で１３０℃まで１時間かけて昇温した。１３０℃で１時間保持した後、１時間あたり−１５℃の速度で徐冷し、トナー粒子前駆体を作成した。得られたトナー粒子前駆体は、白色のペースト状であった。
６０部の当該トナー粒子前駆体、５．０部のピグメントブルー１５：３、０．２０部のトリステアリン酸アルミニウムを、０．７５部の分散剤（Ｄ−８）、及び３５．４５部のドデシルビニルエーテルを、直径０．５ｍｍのジルコニアビーズとともに遊星式ビーズミル（クラシックラインＰ−６／フリッチュ社）に充填し、室温で４時間２００ｒｐｍにて粉砕して、トナー粒子分散体を得た。
当該トナー粒子分散体１０部に、レシノールＳ−１０（水素添加レシチン、日光ケミカルズ(株)製）０．１０部、重合性液状モノマーとしてシクロヘキサンジメタノールジビニルエーテルを９０部、下記式（Ａ−１）で表される光重合開始剤０．３０部、ＫＡＹＡＫＵＲＥ−ＤＥＴＸ−Ｓ（日本化薬(株)製）１部を加え、紫外線硬化型液体現像剤（Ｔ−１）を得た。
【００８１】
【化２１】
0006468947.tif 000024
【００８２】
続いて、ミニエマルション重合法によるトナー粒子分散体を用いた紫外線硬化型液体現像剤の製造方法について例示する。
［紫外線硬化型液体現像剤（Ｔ−２）の製造例］
スチレンモノマー６８部、アクリル酸７．０部、顔料分散液（Ｃｙ−２）１３０部、ｎ−オクチルメルカプタン０．７０部、分散剤（Ｄ−８）５部、ボントロンＥ−１０８（サリチル酸アルミニウム化合物、オリエント化学工業（株）製）２部、ジビニルベンゼン単量体０．１０部を、高速撹拌装置Ｔ．Ｋ．ホモミクサー（プライミクス（株）製）を用いて５０００ｒｐｍにて均一に溶解、分散し、溶解液を得た。
ビーカーにドデシルベンゼンスルホン酸ナトリウム０．６部、イオン交換液１０００部を加えた後、上記分散液を滴下し、この系を機械式分散機「クレアミックス（ＣＬＥＡＲＭＩＸ）」（エム・テクニック（株）製）により８０℃で１時間混合分散させて分散液を調製した。その後、速やかに上記分散液をセパラブルフラスコに加え、窒素気流下２３０ｒｐｍの撹拌速度で撹拌しながら、８０℃に調温した。次いで、この混合液に、過硫酸カリウム６．０ｇをイオン交換水２５０ｍｌに溶解させた開始剤溶液を添加し、８０℃で２時間加熱撹拌することで重合した後、これを３０℃まで冷却することにより重合体微粒子分散液を得た。
この重合体微粒子分散液にシクロヘキサンジメタノールジビニルエーテル３５０部を加えた後、エバポレーターにより水を留去してトナー粒子分散体を得た。
当該トナー粒子分散体にレシノールＳ−１０：０．３５部、光重合開始剤（Ａ−１）：０．７０部、ＫＡＹＡＫＵＲＥ−ＤＥＴＸ−Ｓ：３．５部を加え、紫外線硬化型液体現像剤（Ｔ−２）を得た。
【００８３】
続いて、コアセルベーション法によるトナー粒子分散体を用いた紫外線硬化型液体現像剤の製造方法について例示する。
［紫外線硬化型液体現像剤（Ｔ−３）の製造例］
セパラブルフラスコ中に、バインダー樹脂としてダイヤクロンＦＣ−１５６５：６．３部、テトラヒドロフラン（ＳＰ値９．５２）：２２部、顔料分散液（Ｃｙ−１）：１１部、分散剤（Ｄ−８）：２部を投入し、スリーワンモーターを用いて２００ｒｐｍで撹拌しながら、シクロヘキサンジメタノールジビニルエーテル（Ｂ−１）（ＳＰ値８．５３）２３部を３０分かけて添加した。そのまま１時間撹拌したのち、エバポレーターによりテトラヒドロフランを留去してトナー粒子分散体を得た。
当該トナー粒子分散体にレシノールＳ−１０：０．０４６部、光重合開始剤（Ａ−１）：０．２３部、ＫＡＹＡＫＵＲＥ−ＤＥＴＸ−Ｓ：１．２部を加え、紫外線硬化型液体現像剤（Ｔ−３）を得た。
【００８４】
［紫外線硬化型液体現像剤（Ｔ−４）〜（Ｔ−２１）の製造例］
紫外線硬化型液体現像剤（Ｔ−３）において、バインダー樹脂、顔料分散液、分散剤、疎水性カチオン重合性液状モノマーをそれぞれ表１に従って変更した以外は、紫外線硬化型液体現像剤（Ｔ−３）の製造例と同様の方法で、紫外線硬化型液体現像剤（Ｔ−４）〜（Ｔ−２１）を製造した。
【００８５】
【表１】
0006468947.tif 000025
［表中、ＦＣ−１９８１はダイヤクロン  ＦＣ−１９８１（ポリエステル樹脂、酸価５ｍｇＫＯＨ／ｇ、三菱レイヨン（株）製）を表す。また、ＰＢ−８１７はアジスパーＰＢ−８１７（ポリアリルアミンと１２ヒドロキシステアリン酸自己縮合物との反応物、詳しくは、前記式（３）と式（５）の共重合体であり、式（５）中、Ｌがメチレン基、Ｒ２が−（ＣＨ２）１０ＣＨ（（ＣＨ２）５ＣＨ３）−、ｎが６であり、アミン価が１５、味の素ファインテクノ株式会社製）を表す。また、（Ｂ−１）、（Ｂ−２）はそれぞれシクロヘキサンジメタノールジビニルエーテル、トリメチロールプロパントリビニルエーテルを表す。］
【００８６】
［比較例２］
［比較用紫外線硬化型液体現像剤の製造例］
［比較用紫外線硬化型液体現像剤（Ｔ−１０１）〜（Ｔ−１０３）の製造例］
紫外線硬化型液体現像剤（Ｔ−３）において、バインダー樹脂、分散剤をそれぞれ表２に従って変更した以外は、紫外線硬化型液体現像剤（Ｔ−３）の製造例と同様の方法で、比較用紫外線硬化型液体現像剤（Ｔ−１０１）〜（Ｔ−１０３）を製造した。
【００８７】
【表２】
0006468947.tif 000026
［表中、Ｓ１３９４０はソルスパース  １３９４０（ポリエチレンポリアミンと１２ヒドロキシステアリン酸自己縮合物との反応物、分散剤：濃度４０％、ルーブリゾール社製）である。ポリエチレンポリアミンと１２ヒドロキシステアリン酸自己縮合物との反応物から得られるアミノ基は、末端のアミノ基以外は全て２級アミノ基、又は３級アミノ基である。すなわち、末端以外に１級アミノ基を有さない。また、Ｖ２２０は、バイロン２２０（ポリエステル樹脂、酸価＜２ｍｇＫＯＨ／ｇ、東洋紡（株）製）を表す。］
【００８８】
［実施例５］
本発明で得た紫外線硬化型液体現像剤（Ｔ−１）〜（Ｔ−２０）を下記の方法で評価した。
【００８９】
［分散安定性の測定］
紫外線硬化型液体現像剤を４０℃で１ヶ月間保存した。保存前後のトナー粒子の粒子径をマイクロトラック粒度分布測定装置ＨＲＡ（Ｘ−１００）（日機装社製）を用いて０．００１μｍ〜１０μｍのレンジ設定で測定を行い、体積平均粒子径として測定した。トナー粒子の分散安定性を、保存前後のトナー粒子径の比（保存後のトナー粒子径／保存前のトナー粒子径）として評価した。
以下に、分散安定性の評価基準を示す。本評価において、３以上を良好と判断した。
５：（保存前後のトナー粒子径の比）≦１．１
４：１．１＜（保存前後のトナー粒子径の比）≦１．２
３：１．２＜（保存前後のトナー粒子径の比）≦１．５
２：１．５＜（保存前後のトナー粒子径の比）≦２．０
１：２．０＜（保存前後のトナー粒子径の比）
【００９０】
［現像性の測定］
本発明で得た紫外線硬化型液体現像剤を用い、下記の方法によりにより現像を行った。装置は図１に記載のような装置を用いた。
（１）現像ローラ５３Ｃ、感光ドラム５２Ｃ、中間転写ローラ６１Ｃが離間され、非接触の状態で、これらを図１の矢印の方向に回転駆動させた。このときの回転速度は２５０ｍｍ／ｓｅｃとした。
（２）現像ローラ５３Ｃ及び感光ドラム５２Ｃを押し圧一定で接触させ、前述のＤＣ電源を用いてバイアスを設定した。現像バイアスは１００〜４００の範囲が望ましいため、２００Ｖとした。
（３）感光ドラム５２Ｃ及び中間転写ローラ６１Ｃを押し圧一定で接触させ、ＤＣ電源を用いてバイアスを設定した。転写バイアスは１０００Ｖとした。
（４）均一濃度（２質量％）の現像液を製膜ローラ上に供給し、中間転写部材上の画像を評価した。
以下に、現像性の評価基準を示す。本評価において、３以上を良好と判断した。
５：高濃度かつ高精細な画像が得られた
４：若干の濃度ムラがある、又は若干の画像ボケが見られる
３：濃度ムラや画像ボケが目立つものの、現像されていることがわかる
２：激しい濃度ムラや画像ボケが発生し、現像不十分であった
１：現像できなかった
【００９１】
［定着性の測定］
２５℃において、ポリエチレンテレフタレートフィルム上に、上記紫外線硬化型液体現像剤をワイヤーバー（Ｎｏ．６）で塗布（厚み８．０μｍ）し、ランプ出力１２０ｍＷ／ｃｍ２の高圧水銀ランプにより４５ｍＪ／ｃｍ２（測定波長３６５ｎｍ）の光量を照射して、硬化膜を形成した。硬化直後の膜表面を触指し、表面タック（粘着性）の有無を確認した。
以下に、定着性の評価基準を示す。本評価において、３以上を良好と判断した。
３：タックがまったく認められない
２：わずかにタックが認められる
１：触指時に膜がはがれる、又は硬化していない
評価結果を表３に示す。
【００９２】
［比較例３］
比較用紫外線硬化型液体現像剤（Ｔ−１０１）〜（Ｔ−１０３）について、それぞれトナー粒子径、現像性、定着性を実施例５と同様の方法で評価した。評価結果を表３に示す。
【００９３】
【表３】
0006468947.tif 000027
【００９４】
［表中、比較用紫外線硬化型液体現像剤（Ｔ−１０１）はトナー粒子分散体を得ることができなかったため、評価不能とした。］
表３から明らかなように、本発明の紫外線硬化型液体現像剤は液体現像剤中でのトナー粒子の分散安定性が良好であり、かつ重合性液状モノマーの重合性が良好である。また、表３から明らかなように、当該紫外線硬化型液体現像剤を、本発明で開示したコアセルベーション法によるトナー粒子分散体の製造方法により製造することで、トナー粒子の分散安定性が良好であり、かつ重合性液状モノマーの重合性が良好な紫外線硬化型液体現像剤を得ることができる。
【産業上の利用可能性】
【００９５】
本発明の紫外線硬化性液体組成物を使用することにより、液体現像剤中でのトナー粒子の分散安定性が良好であり、かつ重合性液状モノマーの重合性が良好な紫外線硬化性液体
組成物を得ることができる。さらに感度が高く、低粘度で、保存安定性に優れ、安全性が高く、高い光学濃度が得られると共に画像ボケを生じにくく、充分な定着性を有する紫外線硬化型インクジェット用インク、紫外線硬化型湿式電子写真用液体現像剤、及び紫外線硬化型静電インクジェット用インクを得ることができる。
【符号の説明】
【００９６】
５３Ｃ：現像ローラ、５２Ｃ：感光ドラム、６１Ｃ：中間転写ローラ
【図１】
0006468947.tif 000035